(57)【特許請求の範囲】
【請求項１】
ガラス転移温度の異なる硬化物を与える２種以上のエポキシ樹脂とエポキシ樹脂硬化剤の組み合わせと充填剤とを含有してなり、
前記２種以上のエポキシ樹脂が、
ダイマ−酸ジグリシジルエステルのダイマ−酸型エポキサイドとノボラック型フェノ−ル樹脂の初期縮合物にエピクロルヒドリンを作用させることにより得られるノボラック型エポキサイドとの２種類のエポキシ樹脂、
エピクロルヒドリンとフェノ−ル性ＯＨとの反応により得られるアルキルフェノ−ル型エポキサイドとエピクロルヒドリンをアルコ−ル性ＯＨに反応させ得られるアルコ−ル型エポキサイドとの２種類のエポキシ樹脂
又は
ダイマ−酸ジグリシジルエステルのダイマ−酸型エポキサイドとビスフェノ−ルＡとエピクロルヒドリンとの縮合により得られるビスフェノ−ル型エポキサイドとゴムを変性剤として変性したゴム変性型エポキサイドとの３種類のエポキシ樹脂
からなると共に、
エポキシ樹脂硬化剤が、ポリアミン又はメルカプタンで、
厚み３ｍｍの基板の片面に硬化後の厚みが６ｍｍとなるように塗布し、作製した試験片についてＪＩＳ  Ｇ  ０６０２に規定される制振鋼板の振動減衰特性試験方法に準じ、測定温度２０℃〜１００℃で中央加振半値幅法（２０００Ｈｚ換算）により制振性能を示す損失係数ηの測定を行ったときに、測定温度２０℃〜１００℃で損失係数ηが０．１以上を示し、当該測定温度の２０℃〜１００℃の範囲中の４０〜８０℃のときに当該損失係数ηが０．１５以上を示すことを特徴とする二液型常温硬化塗布型制振塗料組成物。
【発明の詳細な説明】
【技術分野】
【０００１】
本発明は、二液型常温硬化塗布型制振塗料組成物に関し、特に、常温で短時間に硬化できるので、従来例のような焼付けの為の乾燥炉が不要で、且つ、広い温度範囲で高い制振性能が得られ、特に高温でも高い制振性能が得られるので、高温使用の機械器具装置部品でも優れた制振性能を発揮することができる二液型常温硬化塗布型制振塗料組成物に関する。
【背景技術】
【０００２】
国際公開ＷＯ２００３／０８０７４６には、当該制振性を付与する塗料組成物として、ガラス転移温度が０〜２０℃でゲル分率が６０〜８０％であるスチレン−ブタジエン共重合体、アクリル酸エステル共重合体、エチレン−酢酸ビニル共重合体から選ばれる少なくとも１種の第一粒状樹脂を含む水性エマルジョンと前記第一粒状樹脂１００重量部に対して２００重量部以上の無機質充填剤とを含むことを特徴とする焼付乾燥型水性制振塗料組成物が提案されている。
しかし、当該水性の制振塗料組成物を使用して常温で乾燥させるには、一般に、１２時間以上も要し、この為、通常、１４０℃Ｘ２０分程度の焼付乾燥工程を必要とし、その為の乾燥炉が必要となり、当該塗料組成物による硬化工程は、当該乾燥炉による焼付乾燥工程により左右されることになり自動車の塗装ライン等の上で制約を受けることになる。
又、当該焼付乾燥型水性制振塗料組成物による塗膜は、その制振性を確保できる温度領域が狭く、幅広い温度領域での制振性を発揮し難い場合がある。
【０００３】
【特許文献１】国際公開ＷＯ２００３／０８０７４６
【発明の開示】
【発明が解決しようとする課題】
【０００４】
本発明は、上記従来技術の有する欠点を解消することの出来る技術を提供することを目的としたもので、特に、常温で短時間に硬化でき、従来例のような焼付けの為の乾燥炉を不要とし、更には、制振性能を発揮する温度範囲が広く、高温でも高い制振性能が得られるので、高温使用の機械器具装置部品でも優れた制振性能を発揮することができる技術を提供することを目的としたものである。
本発明の他の目的や新規な特徴については本件明細書及び図面の記載からも明らかになるであろう。
【課題を解決するための手段】
【０００５】
本発明の特許請求の範囲は、次の通りである。
（請求項１）ガラス転移温度の異なる硬化物を与える２種以上のエポキシ樹脂とエポキシ樹脂硬化剤の組み合わせと充填剤とを含有してなり、
前記２種以上のエポキシ樹脂が、
ダイマ−酸ジグリシジルエステルのダイマ−酸型エポキサイドとノボラック型フェノ−ル樹脂の初期縮合物にエピクロルヒドリンを作用させることにより得られるノボラック型エポキサイドとの２種類のエポキシ樹脂、
エピクロルヒドリンとフェノ−ル性ＯＨとの反応により得られるアルキルフェノ−ル型エポキサイドとエピクロルヒドリンをアルコ−ル性ＯＨに反応させ得られるアルコ−ル型エポキサイドとの２種類のエポキシ樹脂
又は
ダイマ−酸ジグリシジルエステルのダイマ−酸型エポキサイドとビスフェノ−ルＡとエピクロルヒドリンとの縮合により得られるビスフェノ−ル型エポキサイドとゴムを変性剤として変性したゴム変性型エポキサイドとの３種類のエポキシ樹脂
からなると共に、
エポキシ樹脂硬化剤が、ポリアミン又はメルカプタンで、
厚み３ｍｍの基板の片面に硬化後の厚みが６ｍｍとなるように塗布し、作製した試験片についてＪＩＳ  Ｇ  ０６０２に規定される制振鋼板の振動減衰特性試験方法に準じ、測定温度２０℃〜１００℃で中央加振半値幅法（２０００Ｈｚ換算）により制振性能を示す損失係数ηの測定を行ったときに、測定温度２０℃〜１００℃で損失係数ηが０．１以上を示し、当該測定温度の２０℃〜１００℃の範囲中の４０〜８０℃のときに当該損失係数ηが０．１５以上を示すことを特徴とする二液型常温硬化塗布型制振塗料組成物。
【発明の効果】
【０００６】
本発明によれば、常温硬化可能な塗布型制振塗料組成物を提供でき、特に、常温で短時間に硬化できるので、従来例のような焼付けの為の乾燥炉が不要で、且つ、広い温度範囲で高い制振性能が得られ、特に高温でも高い制振性能が得られるので、高温使用の機械器具装置部品でも優れた制振性能を発揮することができる常温硬化可能な塗布型制振塗料組成物を提供できる。
特に、本発明による塗料組成物は、２０℃〜１００℃の各温度における損失係数ηが０．１以上あり、特に、４０℃〜８０℃の範囲で、その損失係数ηが０．１５以上あり、低温から高温に渡って広い範囲で制振性に優れ、特に、８０℃〜１００℃のような高温での測定時にも高い制振性能が得られることが判り、自動車のような高温使用の物で優れた制振性能を発揮することができる
【発明を実施するための最良の形態】
【０００７】
本発明で使用されるエポキシ樹脂とは、１分子中に３員環のオキシラン環を２個以上有する化合物（エポキサイド）が、それ自身又は硬化剤と付加作用して、開環と同時に立体的に高分子化して得られた樹脂である。
当該エポキサイドは、グリシジル型と非グリシジル系に分類でき、当該グリシジル型エポキサイド）は、エピクロルヒドリンをフェノ−ル性ＯＨ、アルコ−ル性ＯＨ、カルボキシル基等に反応させ得られるエポキシ化合物で、例えば、ノボラック型エポキサイド、ビスフェノ−ル型エポキサイド、アルキルフェノ−ル型エポキサイド、レゾルシン型エポキサイド、ポリグリコ−ル型エポキサイド、エステル型エポキサイドなどがある。
当該ノボラック型エポキサイドは、ノボラック型フェノ−ル樹脂の初期縮合物にエピクロルヒドリンを作用させたものである。フェノ−ルノボラック型エポキサイドと称されるされるものもノボラック系として包含される。
ビスフェノ−ル型エポキサイドは、ビスフェノ−ルＡとエピクロルヒドリンとの縮合によるものである。
アルキルフェノ−ル型エポキサイドは、エピクロルヒドリンとフェノ−ル性ＯＨとの反応によるもので、アルキルフェノ−ルジグリシジルエ−テルのようなものが該当する。
レゾルシン型エポキサイドは、レゾルシン樹脂にエピクロルヒドリンを作用させたものである。
ポリグリコ−ル型エポキサイドは、エチレングリコ−ル、プロピレングリコ−ル、グリセリン又はこれらのポリグリコ−ル類にエピクロルヒドリンを作用させたものである。広くは、エピクロルヒドリンをアルコ−ル性ＯＨに反応させ得られるアルコ−ル型エポキサイドを包含する。
エステル型エポキサイドは、カルボキシル基の水素をグリシジル基で置換したエステルで、例えば、ダイマ−酸ジグリシジルエステルのダイマ−酸型エポキサイドは、この例に属す。当該エステル型エポキサイドには、他に、メタアクリル酸ジグリシジルエステル及びその重合物などがある。
当該エポキサイドには、ＮＢＲ（ブタジエンとアクリロニトリルとの共重合体ゴム）、ＳＢＲ（スチレン−ブタジエンゴム）、ＥＴＢＮ、ウレタンなどの変性剤で変性したものも使用できる。
非グリシジル系エポキサイドとは、不飽和化合物（炭素二重結合）に過酢酸を作用させ、オキサイド基を２個以上導入したもので、当該非グリシジル系エポキシ樹脂には、例えば、環状不飽和化合物を用いた環状脂肪族エポキサイド、ブタジエンを用いたエポキシ化ブタジエン、不飽和化合物のグリセリドを用いたエポキシ化グリセライドなどがある。当該エポキサイドにも、上記のような変性剤で変性したものも使用できる。
上記のように、例示したエポキサイドが、それ自身又は硬化剤と付加作用して、開環と同時に立体的に高分子化してエポキシ樹脂が得られる。例えば、ノボラック型エポキサイド、ビスフェノ−ル型エポキサイド、アルキルフェノ−ル型エポキサイド、アルコ−ル型エポキサイド、レゾルシン型エポキサイド、ポリグリコ−ル型エポキサイド、エステル型エポキサイドなどは、それぞれ、例えば、ノボラック型エポキシ樹脂、ビスフェノ−ル型エポキシ樹脂、アルキルフェノ−ル型エポキシ樹脂、アルコ−ル型エポキシ樹脂、レゾルシン型エポキシ樹脂、ポリグリコ−ル型エポキシ樹脂、エステル型エポキシ樹脂などとなる。ダイマ−酸型エポキサイドは、エステル型エポキシ樹脂に属するダイマ−酸型エポキシ樹脂となる。
ここに、当該硬化剤としては、後述のポリアミン又はメルカプタンからなるエポキシ樹脂硬化剤（エポキシ樹脂用硬化剤）が挙げられる。
【０００８】
本発明は、上記のエポキシ樹脂から、硬化剤と混合した硬化物のガラス転移温度（Ｔｇ：ｇｌａｓｓ  ｔｒａｎｓｉｔｉｏｎ  ｔｅｍｐｅｒａｔｕｒｅ）が異なる２種以上のエポキシ樹脂を選択する。例えば、その例を挙げれば、例えば、ダイマ−酸型エポキシ樹脂（上記例示の硬化剤と混合した硬化物のＴｇ≒１０℃）とノボラック型エポキシ樹脂（上記例示の硬化剤と混合した硬化物のＴｇ≒１３０℃）との組み合わせが挙げられる。
上記のガラス転移温度（Ｔｇ）は、示差熱量計（ＤＳＣ）を用いて、ＪＩＳ  Ｋ７１２１に基づいて求めた中間点ガラス温度である。
【０００９】
本発明で使用されるエポキシ樹脂硬化剤（エポキシ樹脂用硬化剤）としては、酸無水物や二塩基酸等があるが、上記エポキシ樹脂との組み合わせから、ポリアミン又はメルカプタンを使用する。
当該ポリアミンの例としては、脂肪族ポリアミンが例示でき、当該脂肪族ポリアミンとは、その分子骨格中に１級のアミノ基を２個以上有するジアミンあるいはポリアミンである。
ここに、脂肪族ポリアミンの具体例としては、例えば、エチレンジアミン、１，２−プロパンジアミン、１，３−プロパンジアミン、１，４−ジアミノブタン、ヘキサメチレンジアミン、２，５−ジメチル−２，５−ヘキサンジアミン、２，２，４−トリメチルヘキサメチレンジアミン、ジエチレントリアミン、トリエチレンテトラミン、テトラエチレンペンタミン、ペンタエチレンヘキサミン、４−アミノメチルオクタメチレンジアミン、３，３’−イミノビス（プロピルアミン）、３，３’−メチルイミノビス（プロピルアミン）、ビス（３−アミノプロピル）エーテル、１，２−ビス（３−アミノプロピルオキシ）エタン、メンセンジアミン、イソホロンジアミン、ビスアミノメチルノルボルナン、ビス（４−アミノシクロヘキシル）メタン、ビス（４−アミノ−３−メチルシクロヘキシル）メタン、１，３−ジアミノシクロヘキサン、３，９−ビス（３−アミノプロピル）−２，４，８，１０−テトラオキサスピロ［５，５］ウンデカンを挙げることができる。
当該脂肪族ポリアミンには、イソホロンジアミン（ＩＰＤＡ）等の脂環式ポリアミンも包含される。
当該脂肪族ポリアミンを、例えば、エポキシ樹脂やアルキレンオキサイド化合物で変性したり、シアノエチル化あるいはケチミン化したものも使用できる。具体的には、例えばアミンアダクト（ポリアミンエポキシ樹脂アダクト）、ポリアミン−エチレンオキシド、ポリアミン−プロピレンオキシドアダクト、シアノエチル化ポリアミン又はケチミン（ケトイミン）などで変性した変性脂肪族ポリアミンを使用してもよい。
当該脂肪族ポリアミンには、上記のような低分子量アミンを無水フタル酸やダイマ−酸などと反応させて得られる変性ポリアミドアミンなども使用することができ、例えば、当該ポリアミドアミンとしては、一般に乾性油、半乾性油、ト−ル油などからの精製植物油脂肪酸を熱重合して得られるダイマ−酸（２量体脂肪酸）と脂肪族ポリアミンとの反応によって製造されるものが挙げられる。
当該脂肪族ポリアミンは、上記のガラス転移温度（Ｔｇ）の異なる硬化物を与える２種以上のエポキシ樹脂と組み合わせる。
当該上記のガラス転移温度（Ｔｇ）の異なる硬化物を与える２種以上のエポキシ樹脂と組み合わせる硬化剤として、メルカプタンの使用も可能であるが、当該メルカプタンは臭気の問題があるため、ポリアミンの使用が好ましい。
【００１０】
本発明におけるエポキシ樹脂硬化剤の使用量としては、硬化が円滑に進行し、良好な硬化物性が得られることから、用いるエポキシ樹脂のエポキシ基１当量に対して、エポキシ樹脂硬化剤中の活性水素基が０．７〜１．５当量になる量が好ましい。
【００１１】
本発明で使用される充填剤としては、炭酸カルシウム、硫酸バリウム、水酸化マグネシウム、マイカ、タルク、カオリン、クレ−、ケイ酸、ゼオライト、珪藻土、けい砂などが挙げられる。酸化チタンやカ−ボンブラックをはじめとする各種の有機・無機の着色顔料やカ−ボン繊維、コットンフロック等の繊維状充填剤や中空顔料やプラスチックフィラー等も使用できる。
【００１２】
本発明における充填剤の使用量としては、本発明の常温で短時間に硬化でき、広い温度範囲で、特に、高温でも制振性能を発揮させるという所望の目的から、樹脂分１００重量部に対して１００重量部以上、１００〜５００重量部が好ましい。
【００１３】
本発明の常温硬化可能な塗布型制振塗料組成物には、必要に応じて、消泡剤、分散剤、増粘剤、タレ止め剤等を配合することができる。
【００１４】
本発明の常温硬化可能な塗布型制振塗料組成物は、良好な硬化性を有するため、硬化促進剤を使用しなくても良いが、更に反応速度を上げて作業性を付与する等のためには、硬化促進剤を使用しても良い。当該硬化促進剤としては種々のものが使用できるが、例えば、リン系化合物、第３級アミン、イミダゾ−ル、有機酸金属塩、ルイス酸、アミン錯塩等が挙げられ、これらは単独のみならず２種以上の併用も可能である。
【００１５】
本発明の常温硬化可能な塗布型制振塗料組成物による塗装は、例えば、吹付け塗装のスプレ−ガンやエアレス塗装やロ−ラや刷毛塗り、ヘラ、コテなどの各種の塗装方法によって行うことができる。
【００１６】
本発明の常温硬化可能な塗布型制振塗料組成物による塗装塗膜は、ＪＩＳ  Ｋ  ５６００−１−１に規定される指触乾燥時間が２０℃以上で８０分以下であることを特徴とする。
被塗物に塗装された塗膜は、その膜厚にもよるが、常温（２０℃）で８０分程度で硬化可能である。
後述するが、本発明の二液型常温硬化可能な塗布型制振塗料組成物による塗膜は、厚み３ｍｍの基板（アルミニウム基板）の片面に硬化後の厚みが６ｍｍとなるように塗布し、作製した試験片についてＪＩＳ  Ｇ  ０６０２に規定される制振鋼板の振動減衰特性試験方法に準じ、測定温度２０℃〜１００℃で中央加振半値幅法（２０００Ｈｚ換算）により制振性能を示す損失係数ηの測定を行うと、測定温度２０℃〜１００℃で損失係数ηが０．１以上あり、測定温度４０〜８０℃で当該損失係数ηが０．１５以上を示すことを特徴とする。
【００１７】
本発明では、常温で短時間に硬化でき、従来例のような焼付け乾燥炉を不要として制振性能の付与を可能とする。
【実施例】
【００１８】
以下に実施例を挙げ本発明のより詳細な理解に供する。当然のことながら本発明は以下の実施例に限定されるものではない。
実施例１
【００１９】
表１に従い、主剤のエポキシ樹脂と硬化剤（ポリアミン）と充填剤とからなる常温硬化可能な塗布型制振塗料組成物を調整した。
当該エポキシ樹脂は、ダイマ−酸型エポキシ樹脂（Ｔｇ≒１０℃、、エポキシ当量：３９０〜４７０）とノボラック型エポキシ樹脂（Ｔｇ≒１３０℃、エポキシ当量：１７２〜１７８）との２種とした。
上記塗料組成物を高速攪拌機で混合分散させた後、脱泡攪拌したものを塗布用の塗料とした。
当該塗料を、厚み３ｍｍのアルミニウム基板の片面に、硬化後の塗膜厚みが約６ｍｍとなるように塗布した。
作製した試験片についてＪＩＳ  Ｇ  ０６０２に規定する制振鋼板の振動数減衰試験方法に準じ、２０℃〜１００℃で中央加振半値幅法（２０００Ｈｚ  換算）により制振性能を示す損失係数ηを測定した。なお、損失係数ηはその値が大きい程測定材料の制振性が高いとされ、０．０５以上の値であれば制振性があると判断される。
測定結果を、表１及び図１に示す。
実施例２
【００２０】
表１に従い、主剤のエポキシ樹脂を代えた以外は、実施例１と同様にして、主剤のエポキシ樹脂と硬化剤と充填剤とからなる常温硬化可能な塗布型制振塗料組成物を調整した。
実施例１と同様にして制振性能を示す損失係数ηを測定した。
測定結果を、表１及び図２に示す。
実施例３
【００２１】
表１に従い、主剤のエポキシ樹脂を代えた以外は、実施例１と同様にして、主剤のエポキシ樹脂と硬化剤と充填剤とからなる常温硬化可能な塗布型制振塗料組成物を調整した。
実施例１と同様にして制振性能を示す損失係数ηを測定した。
測定結果を、表１及び図３に示す。
実施例４
【００２２】
表１に従い、硬化剤のポリアミンをメルカプタンに代えた以外は、実施例１と同様にして、主剤のエポキシ樹脂と硬化剤と充填剤とからなる常温硬化可能な塗布型制振塗料組成物を調整した。
実施例１と同様にして制振性能を示す損失係数ηを測定した。
測定結果を、表１及び図４に示す。
実施例５
【００２３】
表１に従い、硬化剤のポリアミンをメルカプタンに代えた以外は、実施例２と同様にして、主剤のエポキシ樹脂と硬化剤と充填剤とからなる常温硬化可能な塗布型制振塗料組成物を調整した。
実施例１と同様にして制振性能を示す損失係数ηを測定した。
測定結果を、表１及び図５に示す。
実施例６
【００２４】
表１に従い、硬化剤のポリアミンをメルカプタンに代えた以外は、実施例３と同様にして、主剤のエポキシ樹脂と硬化剤と充填剤とからなる常温硬化可能な塗布型制振塗料組成物を調整した。
実施例１と同様にして制振性能を示す損失係数ηを測定した。
測定結果を、表１及び図６に示す。
【００２５】
比較例１
表１に従い、主剤のエポキシ樹脂を代えた以外は、実施例１と同様にして、主剤のエポキシ樹脂と硬化剤と充填剤とからなる常温硬化可能な塗布型制振塗料組成物を調整した。
実施例１と同様にして制振性能を示す損失係数ηを測定した。
測定結果を、表１、図１及び図３に示す。
【００２６】
比較例２
表１に従い、主剤のエポキシ樹脂を代えた以外は、実施例１と同様にして、主剤のエポキシ樹脂と硬化剤と充填剤とからなる常温硬化可能な塗布型制振塗料組成物を調整した。
実施例１と同様にして制振性能を示す損失係数ηを測定した。
測定結果を、表１及び図１に示す。
【００２７】
比較例３
表２に従い、主剤のエポキシ樹脂を代えた以外は、実施例２と同様にして、主剤のエポキシ樹脂と硬化剤と充填剤とからなる常温硬化可能な塗布型制振塗料組成物を調整した。
実施例１と同様にして制振性能を示す損失係数ηを測定した。
測定結果を、表１及び図２に示す。
【００２８】
比較例４
表１に従い、主剤のエポキシ樹脂を代えた以外は、実施例２と同様にして、主剤のエポキシ樹脂と硬化剤と充填剤とからなる常温硬化可能な塗布型制振塗料組成物を調整した。
実施例１と同様にして制振性能を示す損失係数ηを測定した。
測定結果を、表１及び図２に示す。
【００２９】
比較例５
表１に従い、主剤のエポキシ樹脂を代えた以外は、実施例３と同様にして、主剤のエポキシ樹脂と硬化剤と充填剤とからなる常温硬化可能な塗布型制振塗料組成物を調整した。
実施例１と同様にして制振性能を示す損失係数ηを測定した。
測定結果を、表１及び図３に示す。
【００３０】
比較例６
表１に従い、主剤のエポキシ樹脂を代えた以外は、実施例３と同様にして、主剤のエポキシ樹脂と硬化剤と充填剤とからなる常温硬化可能な塗布型制振塗料組成物を調整した。
実施例１と同様にして制振性能を示す損失係数ηを測定した。
測定結果を、表１及び図３に示す。
【００３１】
比較例７
表１に従い、硬化剤のポリアミンをメルカプタンに代えた以外は、比較例１と同様にして、主剤のエポキシ樹脂と硬化剤と充填剤とからなる常温硬化可能な塗布型制振塗料組成物を調整した。
実施例１と同様にして制振性能を示す損失係数ηを測定した。
測定結果を、表１及び図４に示す。
【００３２】
比較例８
表１に従い、硬化剤のポリアミンをメルカプタンに代えた以外は、比較例２と同様にして、主剤のエポキシ樹脂と硬化剤と充填剤とからなる常温硬化可能な塗布型制振塗料組成物を調整した。
実施例１と同様にして制振性能を示す損失係数ηを測定した。
測定結果を、表１及び図４に示す。
【００３３】
比較例９
表１に従い、硬化剤のポリアミンをメルカプタンに代えた以外は、実施例２と同様にして、主剤のエポキシ樹脂と硬化剤と充填剤とからなる常温硬化可能な塗布型制振塗料組成物を調整した。
実施例１と同様にして制振性能を示す損失係数ηを測定した。
測定結果を、表１及び図５に示す。
【００３４】
比較例１０
表１に従い、硬化剤のポリアミンをメルカプタンに代えた以外は、実施例２と同様にして、主剤のエポキシ樹脂と硬化剤と充填剤とからなる常温硬化可能な塗布型制振塗料組成物を調整した。
実施例１と同様にして制振性能を示す損失係数ηを測定した。
測定結果を、表１及び図５に示す。
【００３５】
比較例１１
表１に従い、硬化剤のポリアミンをメルカプタンに代えた以外は、比較例５と同様にして、主剤のエポキシ樹脂と硬化剤と充填剤とからなる常温硬化可能な塗布型制振塗料組成物を調整した。
実施例１と同様にして制振性能を示す損失係数ηを測定した。
測定結果を、表１及び図６に示す。
【００３６】
比較例１２
表１に従い、硬化剤のポリアミンをメルカプタンに代えた以外は、比較例６と同様にして、主剤のエポキシ樹脂と硬化剤と充填剤とからなる常温硬化可能な塗布型制振塗料組成物を調整した。
実施例１と同様にして制振性能を示す損失係数ηを測定した。
測定結果を、表１及び図６に示す。
表１には、硬化後の塗膜のガラス転移温度（℃）も示した。
【００３７】
【表１】
0005371191.tif 000002
【００３８】
結果
表１及び図１〜６から、本発明実施例による塗料組成物は、２０℃〜１００℃の各温度における損失係数ηが０．１以上あり、特に、４０℃〜８０℃の各温度範囲で、その損失係数ηが０．１５以上あり、低温から高温に渡って広い範囲で制振性に優れ、特に、８０℃〜１００℃のような高温での測定時にも高い制振性能が得られることが判り、自動車のような高温使用の物で優れた制振性能を発揮することができることが判る。
これに対し、比較例１−１２では、損失係数ηが本発明に比較して温度依存性が強く、測定温度２０℃〜１００℃の各温度で損失係数ηが０．１以上を示すことがなく、特に、測定温度４０〜８０℃の各温度で当該損失係数ηが０．１５以上を示すことがなく、従って、低温から高温に渡って広い範囲で制振性に優れているとはいえず、特に、８０℃〜１００℃のような高温での測定時にも高い制振性能が得られないので、自動車のような高温使用の物で優れた制振性能を発揮することができ難いことが判る。
本発明では、上記の実施例に示すように、上記特定の２種以上のエポキシ樹脂とポリアミン又はメルカプタンよりなるエポキシ樹脂硬化剤とを組み合わせることにより、常温（２０℃）で８０分程度で硬化可能で、このように常温で短時間に硬化できるので、従来例のような焼付けの為の乾燥炉が不要で、且つ、２０℃〜１００℃の各温度における損失係数ηが０．１以上あり、特に、４０℃〜８０℃の各温度範囲で、その損失係数ηが０．１５以上あるので、低温から高温に渡って広い範囲で制振性に優れ、又、高温での測定時にも高い制振性能が得られるので自動車のような高温使用の物で優れた制振性能を発揮することができることが理解される。
【００３９】
本発明におけるガラス転移温度の異なるエポキシ樹脂は、上記した２種又は３種を使用する。
【産業上の利用可能性】
【００４０】
本発明は、自動車のほか車両全般に適用することができる。本発明は、自動車等の車両の他、広い用途での使用が可能である。
【図面の簡単な説明】
【００４１】
【図１】本発明の実施例（比較例）における作用効果を示すグラフ図である。
【図２】本発明の実施例（比較例）における作用効果を示すグラフ図である。
【図３】本発明の実施例（比較例）における作用効果を示すグラフ図である。
【図４】本発明の実施例（比較例）における作用効果を示すグラフ図である。
【図５】本発明の実施例（比較例）における作用効果を示すグラフ図である。
【図６】本発明の実施例（比較例）における作用効果を示すグラフ図である。
【図１】
0005371191.tif 000003
【図２】
0005371191.tif 000004
【図３】
0005371191.tif 000005
【図４】
0005371191.tif 000006
【図５】
0005371191.tif 000007
【図６】
0005371191.tif 000008